(57)【要約】【課題】 結合剤の代わりにチキソトロープ剤を添加することにより高い粘度および優れた電気伝導度を有する伝導性高分子組成物、およびこれを用いた伝導性フィルムを提供する。【解決手段】本発明の伝導性高分子組成物は、伝導性高分子、ドーパント、溶媒およびチキソトロープ剤を含んでなる。本発明の伝導性フィルムは、ベース部材と、前記ベース部材に、伝導性高分子、ドーパント、溶媒およびチキソトロープ剤を含む伝導性高分子組成物をコートし、乾燥させることにより形成された透明電極とを含んでなる。【選択図】なし【特許請求の範囲】
【請求項１】
伝導性高分子、ドーパント、溶媒およびチキソトロープ剤を含んでなることを特徴とする、伝導性高分子組成物。  
【請求項２】
前記チキソトロープはポリビニル系、ポリエーテル系、ポリアクリル系またはセルロース系誘導体チキソトロープ剤であることを特徴とする、請求項１に記載の伝導性高分子組成物。
【請求項３】
前記伝導性高分子１００重量部に対してドーパント１０〜９０重量部、溶媒５０００〜５００００重量部、およびチキソトロープ剤１〜２０重量部の範囲で含まれることを特徴とする、請求項１に記載の伝導性高分子組成物。
【請求項４】
前記チキソトロープ剤は、伝導性高分子１００重量部に対して２〜１０重量部の範囲で含まれることを特徴とする、請求項１に記載の伝導性高分子組成物。
【請求項５】
前記伝導性高分子は、ポリチオフェン系、ポリピロール系、ポリフェニレン系、ポリアニリン系またはポリアセチレン系伝導性高分子であることを特徴とする、請求項１に記載の伝導性高分子組成物。
【請求項６】
前記ポリチオフェン系伝導性高分子は、ポリエチレンジオキシチオフェン／ポリスチレンスルホネート（ＰＥＤＯＴ／ＰＳＳ）であることを特徴とする、請求項５に記載の伝導性高分子組成物。
【請求項７】
前記ドーパントは、ジメチルスルホキシド（ＤＭＳＯ）、Ｎ−メチルピロリドン（ＮＭＰ）、Ｎ，Ｎ−ジメチルホルムアミド（ＤＭＦ）およびＮ−ジメチルアセトイミド（ＤＭＡ）の極性溶媒から選ばれた少なくとも１種であることを特徴とする、請求項１に記載の伝導性高分子組成物。
【請求項８】
前記溶媒は、脂肪族アルコール、脂肪族ケトン、脂肪族カルボン酸エステル、脂肪族カルボン酸アミド、芳香族炭化水素、脂肪族炭化水素、アセトニトリルおよび脂肪族スルホキシドの中から選ばれた少なくとも１種であることを特徴とする、請求項１に記載の伝導性高分子組成物。
【請求項９】
ベース部材と、
前記ベース部材に、伝導性高分子、ドーパント、溶媒およびチキソトロープ剤を含む伝導性高分子組成物をコートし、乾燥させることにより形成された透明電極とを含んでなることを特徴とする、伝導性フィルム。
【請求項１０】
前記チキソトロープ剤は、ポリビニル系、ポリエーテル系、ポリアクリル系またはセルロース系誘導体チキソトロープ剤であることを特徴とする、請求項９に記載の伝導性フィルム。
【請求項１１】
前記伝導性高分子１００重量部に対してドーパント１０〜９０重量部、溶媒５０００〜５００００重量部、およびチキソトロープ剤１〜２０重量部の範囲で含まれることを特徴とする、請求項９に記載の伝導性フィルム。
【請求項１２】
前記チキソトロープ剤は、伝導性高分子１００重量部に対して２〜１０重量部の範囲で含まれることを特徴とする、請求項９に記載の伝導性フィルム。
【請求項１３】
前記伝導性高分子は、ポリチオフェン系、ポリピロール系、ポリフェニレン系、ポリアニリン系またはポリアセチレン系伝導性高分子であることを特徴とする、請求項９に記載の伝導性フィルム。
【請求項１４】
前記ポリチオフェン系伝導性高分子は、ポリエチレンジオキシチオフェン／ポリスチレンスルホネート（ＰＥＤＯＴ／ＰＳＳ）であることを特徴とする、請求項９に記載の伝導性フィルム。
【請求項１５】
前記ドーパントは、ジメチルスルホキシド（ＤＭＳＯ）、Ｎ−メチルピロリドン（ＮＭＰ）、Ｎ，Ｎ−ジメチルホルムアミド（ＤＭＦ）およびＮ−ジメチルアセトイミド（ＤＭＡ）の極性溶媒から選ばれた少なくとも１種であることを特徴とする、請求項９に記載の伝導性フィルム。
【請求項１６】
前記溶媒は、脂肪族アルコール、脂肪族ケトン、脂肪族カルボン酸エステル、脂肪族カルボン酸アミド、芳香族炭化水素、脂肪族炭化水素、アセトニトリルおよび脂肪族スルホキシドの中から選ばれた少なくとも１種であることを特徴とする、請求項９に記載の伝導性フィルム。
【発明の詳細な説明】
【技術分野】
【０００１】
本発明は、伝導性高分子組成物およびこれを用いた伝導性フィルムに関する。
【背景技術】
【０００２】
デジタル技術を用いるコンピュータの発達に伴い、コンピュータの補助装置も一緒に開発されており、パーソナルコンピュータや携帯用転送装置、その他の個人専用情報処理装置などは、キーボードやマウスなどの様々な入力装置(Input Device)を用いてテキスト処理およびグラフィック処理を行う。
【０００３】
ところが、情報化社会の急速な進行に伴ってコンピュータの用途が益々拡大する趨勢にあるので、現在、入力装置の役割を担当するキーボードおよびマウスのみでは効率的な製品の駆動が難しいという問題点がある。よって、簡単で誤操作が少ないうえ、誰でも容易に情報の入力が可能な機器の必要性が高まっている。
【０００４】
また、入力装置に関する技術は、一般な機能を充足させるという水準を超え、高信頼性、耐久性、革新性、設計および加工関連技術などに関心が移っている。このような目的を達成するために、テキストやグラフィックなどの情報の入力が可能な入力装置としてタッチパネル(Touch Panel)が開発された。
【０００５】
このようなタッチパネルは、電子手帳、液晶表示装置（ＬＣＤ、Liquid Crystal Display Device）、ＰＤＰ(Plasma Display Panel)、Ｅｌ(Electroluminescence)などの平板ディスプレイ装置、およびＣＲＴ(Cathode Ray Tube)といった画像表示装置の表示面に設置され、ユーザーが画像表示装置を見ながら所望の情報を選択するようにするのに用いられる道具である。
【０００６】
タッチパネルの種類は、抵抗膜方式(Resistive Type)、静電容量方式(Capacitive Type)、電磁気方式(Electro-Magnetic Type) 、ＳＡＷ方式(Surface Acoustic Wave Type)、およびインフラレッド方式(Infrared Type)に区分される。このような各種方式のタッチパネルは、信号増幅の問題、解像度の差異、設計および加工技術の難易度、光学的特性、電気的特性、機械的特性、耐環境特性、入力特性、耐久性および経済性を考慮して電子製品に採用されるが、現在最も広範囲な分野で使用する方式は抵抗膜方式のタッチパネルと静電容量方式のタッチパネルである。
【０００７】
抵抗膜方式のタッチパネルの場合は、上／下部透明電極膜がスペーサによって離隔し、押圧によって互いに接触できるように配置された形態である。上部透明膜の形成されている上部伝導性フィルムが手指やペンなどの入力手段によって押圧されるときに上／下部透明電極膜が通電し、その位置の抵抗値変化による電圧変化を制御部で認知して接触座標を認識する方式として、デジタル抵抗膜方式とアナログ抵抗膜方式がある。
【０００８】
静電容量方式のタッチパネルの場合は、第１透明電極の形成された上部伝導性フィルムと第２透明電極の形成された下部伝導性フィルムとが互いに離隔し、第１透明電極と第２透明電極とが接触しないように絶縁材が挿入される。また、上部伝導性フィルムと下部伝導性フィルムには、透明電極に連結された電極配線が形成される。電極配線は、入力手段がタッチスクリーンに接触することにより、第１透明電極と第２透明電極における静電容量の変化を制御部へ伝達する。
【０００９】
従来では、ＩＴＯ（Indium Tin Oxide：インジウム錫酸化物）を用いて透明電極を形成したが、現在、これを代替するための物質として伝導性高分子に関する研究が盛んに行われている。伝導性高分子は、ＩＴＯに比べて柔軟性に優れるうえ、コーティング工程が単純であるという利点がある。このような利点により、伝導性高分子は、タッチパネルだけでなく、次世代技術であるフレキシブルディスプレイ(Flexible display)の核心的要素として注目を浴びている。
【００１０】
伝導性高分子組成物には、基材との接着力を向上させるために結合剤が添加される。結合剤は、伝導性高分子鎖との化学的結合によって、伝導性高分子の比表面積を増加させるか或いは伝導性高分子鎖間の動きを無くすことにより、伝導性高分子組成物の粘度を高める。
【００１１】
但し、従来の結合剤は、伝導性高分子組成物の粘度を高めると同時に電気伝導度を低下させるという問題点があった。また、結合剤と伝導性高分子間の化学的結合が非可逆的な反応であるから、さらに伝導性高分子組成物の粘度を低めることができないため、使用用途に制限を受けた。
【発明の概要】
【発明が解決しようとする課題】
【００１２】
そこで、本発明は、上述した問題点を解決するためになされたもので、その目的は、結合剤の代わりにチキソトロープ剤を添加することにより高い粘度および優れた電気伝導度を有する、伝導性高分子組成物を提供することにある。
【課題を解決するための手段】
【００１３】
上記目的を達成するために、本発明のある観点によれば、伝導性高分子、ドーパント、溶媒およびチキソトロープ剤を含んでなる、伝導性高分子組成物を提供する。  
【００１４】
ここで、前記チキソトロープはポリビニル系、ポリエーテル系、ポリアクリル系またはセルロース系誘導体チキソトロープ剤であってもよい。
また、前記伝導性高分子１００重量部に対してドーパント１０〜９０重量部、溶媒５０００〜５００００重量部およびチキソトロープ剤１〜２０重量部の範囲で含まれてもよい。
【００１５】
また、前記チキソトロープ剤は、伝導性高分子１００重量部に対して２〜１０重量部の範囲で含まれてもよい。
【００１６】
また、前記伝導性高分子は、ポリチオフェン系、ポリピロール系、ポリフェニレン系、ポリアニリン系またはポリアセチレン系伝導性高分子であってもよい。
【００１７】
また、前記ポリチオフェン系伝導性高分子は、ポリエチレンジオキシチオフェン／ポリスチレンスルホネート（ＰＥＤＯＴ／ＰＳＳ）であってもよい。
【００１８】
また、前記ドーパントは、ジメチルスルホキシド（ＤＭＳＯ）、Ｎ−メチルピロリドン（ＮＭＰ）、Ｎ，Ｎ−ジメチルホルムアミド（ＤＭＦ）およびＮ−ジメチルアセトイミド（ＤＭＡ）の極性溶媒から選ばれた少なくとも１種であってもよい。
【００１９】
また、前記溶媒は、脂肪族アルコール、脂肪族ケトン、脂肪族カルボン酸エステル、脂肪族カルボン酸アミド、芳香族炭化水素、脂肪族炭化水素、アセトニトリルおよび脂肪族スルホキシドから選ばれた少なくとも１種であってもよい。
【００２０】
本発明の他の観点によれば、ベース部材と、前記ベース部材に、伝導性高分子、ドーパント、溶媒およびチキソトロープ剤を含む伝導性高分子組成物をコートし、乾燥させることにより形成された透明電極とを含んでなる、伝導性フィルムを提供する。
【００２１】
ここで、チキソトロープ剤は、ポリビニル系、ポリエーテル系、ポリアクリル系またはセルロース系誘導体チキソトロープ剤であってもよい。  
【００２２】
また、前記伝導性高分子１００重量部に対してドーパント１０〜９０重量部、溶媒５０００〜５００００重量部、およびチキソトロープ剤１〜２０重量部の範囲で含まれてもよい。
また、前記伝導性高分子は、ポリチオフェン系、ポリピロール系、ポリフェニレン系、ポリアニリン系またはポリアセチレン系伝導性高分子であってもよい。
【００２３】
また、前記ポリチオフェン系伝導性高分子は、ポリエチレンジオキシチオフェン／ポリスチレンスルホネート（ＰＥＤＯＴ／ＰＳＳ）であってもよい。
【００２４】
また、前記ドーパントは、ジメチルスルホキシド（ＤＭＳＯ）、Ｎ−メチルピロリドン（ＮＭＰ）、Ｎ，Ｎ−ジメチルホルムアミド（ＤＭＦ）およびＮ−ジメチルアセトイミド（ＤＭＡ）の極性溶媒から選ばれた少なくとも１種であってもよい。
【００２５】
また、前記溶媒は、脂肪族アルコール、脂肪族ケトン、脂肪族カルボン酸エステル、脂肪族カルボン酸アミド、芳香族炭化水素、脂肪族炭化水素、アセトニトリルおよび脂肪族スルホキシドから選ばれた少なくとも１種であってもよい。
【発明の効果】
【００２６】
本発明によれば、伝導性高分子組成物に結合剤の代わりにチキソトロープ剤を添加することにより、伝導性高分子組成物が高い粘度および優れた電気伝導度を有する。
【００２７】
また、本発明によれば、チキソトロープ剤は、膨潤と収縮によって粘度が可逆的に変わり得るため、伝導性高分子組成物の粘度を使用用途に合わせて調節することができる。
【発明を実施するための形態】
【００２８】
本発明の目的、特定の利点および新規の特徴は添付図面に連関する以下の詳細な説明と好適な実施例からさらに明白になるであろう。
これに先立ち、本明細書および請求の範囲に使用された用語または単語は、通常的かつ辞典的な意味で解釈されてはならず、発明者が自分の発明を最善の方法で説明するために用語の概念を適切に定義することができるという原則に基づき、本発明の技術的思想に符合する意味と概念で解釈されなければならない。なお、本発明を説明するにおいて、関連した公知の技術に対する具体的な説明が本発明の要旨を無駄に乱すおそれがあると判断される場合、その詳細な説明は省略する。
以下、本発明の好適な実施例を詳細に説明する。 
【００２９】
本発明に係る伝導性高分子組成物は、伝導性高分子、ドーパント、溶媒およびチキソトロープ剤を含んでなることを特徴とする。本発明は、従来の結合剤の代わりにチキソトロープ剤を含むことにより、電気伝導度が低下することなく伝導性高分子組成物の粘度を高めることができる。次に、伝導性高分子組成物の構成成分別に分けて詳細に説明する。
まず、伝導性高分子は、炭素原子１つ当たり１つのπ−電子を有する電気伝導性を帯びる高分子であって、一般に約１０，０００以上の分子量を有する。伝導性高分子は、既存の透明電極として一般に使われているＩＴＯ(indium Tin Oxide)に比べて軽量であると同時に、柔軟性の高い薄膜を得ることができるという利点がある。このようなπ共役系伝導性高分子は、ポリチオフェン系、ポリピロール系、ポリフェニレン系、ポリアニリン系またはポリアセチレン系であってもよい。
【００３０】
この際、好ましくは、ポリチオフェン系伝導性高分子は、ポリエチレンジオキシチオフェン／ポリスチレンスルホネート（ＰＥＤＯＴ／ＰＳＳ）である。具体的に、（株）Ｈ．Ｃスタルク社製のＣｌｅｖｉｏｓ Ｐを使用する。前記ポリエチレンジオキシチオフェン（ＰＥＤＯＴ）は、ドーパントとしてポリスチレンスルホネート（ＰＳＳ）がドープされているから、水によく溶ける性質を示し、熱的安定性に非常に優れる。また、前記ポリエチレンジオキシチオフェン（ＰＥＤＯＴ）は、水への最適分散性を保つために、ＰＥＤＯＴおよびＰＳＳ固形分濃度が１．０〜１．５重量％に調整されている。前記ＰＥＤＯＴはさらに水、アルコール、または誘電定数の大きい溶媒とよく混合されるので、前記溶媒と希釈して容易にコートすることができ、コーティング膜を形成したときにもその他の伝導性高分子としてのポリアニリン系、ポリピロール系などと比較して優れた透明度を示す。
次に、チキソトロープ剤は、伝導性高分子組成物の粘度を高めるために含まれる。伝導性高分子組成物の粘度を高めることにより、ベース部材との接着剤を向上させることができ、ベース部材に透明電極パターニングを容易に行うことができる。
【００３１】
チキソトロープ剤は、伝導性高分子組成物の電気伝導度を低下させることなく、粘度を高めることができるという利点がある。また、チキソトロープ剤は、伝導性高分子組成物に添加されて粘度を高めるが、攪拌するなどせん断力が加えられる場合、さらに粘度が低くなる可逆的な特性を示した。よって、伝導性高分子組成物の使用用途に合わせて粘度を調節することができるという利点がある。チキソトロープ剤が伝導性高分子組成物の粘度を増加させる原理は、次のとおりである。
【００３２】
チキソトロープ剤が溶媒に溶解する場合、高分子イオンと低分子イオンに解離しながら陰電荷が発生する。チキソトロープ剤高分子に陰電荷が発生する場合、ファンデルワールス力による高分子間の電気的反発によって高分子が膨潤する。高分子が膨潤すると、比表面積が増加して、伝導性高分子組成物の粘度は高くなる。
【００３３】
この際、チキソトロープ剤の高分子イオンの有効電荷が増加し続けると、チキソトロープ剤の低分子が電気的引力によって高分子周囲に分布する。チキソトロープ剤の高分子周囲に低分子が取り囲まれる場合、高分子の有効電荷が減少して電気的反発力が弱くなる。よって、高分子が毛玉のように絡み合いながら比表面積が減少し、粘度はさらに低くなる。このような粘度が低くなる反応は、反応速度が遅いため、平常の際には起こらない。但し、攪拌するなどチキソトロープ剤にせん断力を加えると、チキソトロープ剤高分子と低分子間の有効衝突回数が増加するから、高分子の有効電荷の減少が促進されてチキソトロープ剤の粘度を低めることができる。したがって、チキソトロープ剤を添加して伝導性高分子組成物の粘度を高めるのはもとより、せん断力を加えてさらに粘度を低めることができるから、使用用途に合わせて伝導性高分子組成物の粘度を調節することができる。
【００３４】
一方、チキソトロープ剤は、ポリビニル系、ポリエーテル系、ポリアクリル系またはセルロース系誘導体チキソトロープ剤である。この際、チキソトロープ剤はポリアクリル系であることが好ましい。ポリアクリル系チキソトロープ剤は、微量でも伝導性高分子組成物の粘度を増加させることができる。ポリアクリル系チキソトロープ剤としてポリアクリル酸ナトリウムやポリアクリル酸エステル共重合物などを挙げることができる。但し、これは一つの例示に過ぎず、チキソトロープ剤はこれらの例に限定されない。
【００３５】
ここで、チキソトロープ剤は、伝導性高分子１００重量部に対して１〜２０重量部の範囲で含まれる。好ましくは２〜１０重量部の範囲で含まれる。チキソトロープ剤が伝導性高分子１００重量部に対して１重量部未満で含まれる場合、チキソトロープ剤の添加による伝導性高分子組成物の粘度増加効果が殆どなく、チキソトロープ剤が伝導性高分子１００重量部に対して２０重量部超過で含まれる場合、伝導性高分子組成物の電気伝導度が低下する。
【００３６】
ドーパントは、伝導性高分子の電荷キャリアであって、ドーピングを行うために添加され、伝導性高分子組成物の電気伝導度を向上させる役割を果たす。ドーパントは、酸素および窒素を含有する有機化合物が好ましく、例えば、エーテル基含有化合物、カルボニル基含有化合物、極性溶媒またはこれらの混合物であってもよい。
【００３７】
前記エーテル基含有化合物としてはジエチレングリコールモノエチルエーテルなどが使用され、前記カルボニル基を含有する化合物としてはイソホロン、プロピレンカルボネート、シクロヘキサノンまたはブチロラクトンなどが使用される。極性溶媒は、伝導性高分子組成物の電気伝導度を向上させる性能が優れて主に使用され、ジメチルスルホキシド（ＤＭＳＯ）、Ｎ−メチルピロリドン（ＮＭＰ）、Ｎ，Ｎ−ジメチルホルムアミド（ＤＭＦ）、およびＮ−ジメチルアセトイミド（ＤＭＡ）の極性溶媒から選ばれた少なくとも１種であってもよい。
【００３８】
この際、ドーパントは、伝導性高分子１００重量部に対して１０〜９０重量部を含み、好ましくは２０〜７０重量部を含む。ドーパントが１０重量部未満であれば、電気伝導度の向上効果が微弱であり、ドーパントが９０重量部超過であれば、ドーパントの追加による電気伝導度の向上効果がないため、ドーパントが浪費されるおそれがある。
【００３９】
溶媒は伝導性高分子を溶液上に分散させるために添加される。溶媒は脂肪族アルコール、脂肪族ケトン、脂肪族カルボン酸エステル、脂肪族カルボン酸アミド、芳香族炭化水素、脂肪族炭化水素、アセトニトリル、脂肪族スルホキシド、水またはこれらの混合物であってもよい。但し、これは一つの例示に過ぎず、溶媒はこれらの例に限定されない。
【００４０】
この際、溶媒は、伝導性高分子１００重量部に対して５０００〜５００００重量部を含み、好ましくは７０００〜３００００重量部を含む。溶媒が５０００重量部未満であれば、伝導性高分子の分散性が低下し、溶媒が５００００重量部超過であれば、伝導性高分子組成物の電気伝導度が減少する。
【００４１】
また、伝導性高分子組成物は、その他の添加剤、例えば分散安定剤、界面活性剤、消泡剤などをさらに含んでもよい。
【００４２】
本発明に係る伝導性フィルムは、ベース部材と、前記ベース部材に、伝導性高分子、ドーパント、溶媒およびチキソトロープ剤を含む伝導性高分子組成物をコートとし、乾燥させることにより形成された透明電極とを含んでなることを特徴とする。本発明に係る伝導性フィルムは、チキソトロープ剤が含まれた伝導性高分子組成物で透明電極をパターニングすることにより、透明電極が均一且つ正確であり、電気伝導度に優れる。以下、伝導性フィルムの構成要素別に分けて考察する。前述した部分と重複する部分は省略し或いは簡略に言及する。
【００４３】
まず、ベース部材は、透明な部材であって、ガラス基板、フィルム基板、繊維基板または紙基板が使用できる。これらの中でも、フィルム基板は、ポリエチレンテレフタレート（ＰＥＴ）、ポリメチルメタクリレート（ＰＭＭＡ）、ポリプロピレン（ＰＰ）、ポリエチレン（ＰＥ）、ポリエチレンナフタレンカルボキシレート（ＰＥＮ）、ポリカーボネート（ＰＣ）、ポリエーテルスルホン（ＰＥＳ）、ポリイミド（ＰＩ）、ポリビニルアルコール（ＰＶＡ）、環状オレフィン共重合体（ＣＯＣ）、スチレン重合体などで構成でき、特に限定されない。
【００４４】
透明電極は、ベース部材の一面に形成され、使用者の手がタッチスクリーンに接触したときにキャパシタンスの変化（静電容量方式）または抵抗値の変化（抵抗膜方式）が感知される部分である。このような透明電極は、静電容量方式またはデジタル抵抗膜方式の複数の透明電極パターンであってもよく、或いはアナログ抵抗膜方式の単一膜形態であってもよい。
【００４５】
この際、透明電極は、伝導性高分子、ドーパント、溶媒およびチキソトロープ剤を含む伝導性高分子組成物をコーティングおよび乾燥させることにより形成する。本発明に係る伝導性フィルムは、チキソトロープ剤を含む粘度の高い伝導性高分子組成物で透明電極をパターニングすることにより、透明電極が均一且つ正確であり、電気伝導度に優れる。また、チキソトロープ剤により伝導性高分子組成物とベース部材との接着力に優れるので、伝導性フィルムの耐久性および安定性が向上する。
【００４６】
ここで、透明電極は、伝導性高分子組成物をベース部材上に乾式工程または湿式工程によってパターニングして乾燥させることにより形成することができる。乾式工程としてはスパッタリング(Sputtering)や蒸着(Evaporation)などがあり、湿式工程としてはディップコーティング(Dip coating)やスピンコーティング(Spin coating)、ロールコーティング(Roll coating)、スプレーコーティング(Spray coating)などを挙げることができる。
次に、伝導性高分子組成物がコートされたベース部材を乾燥させる。コートされた伝導性高分子組成物が乾燥することにより、固定された形態の透明電極が形成される。乾燥方法としては熱風乾燥や赤外線（ＩＲ）乾燥などを用いることができる。
【実施例】
【００４７】
実施例１
１００ｍＬの丸底反応容器に溶媒ｎ−ブタノール４００ｇ、ドーパントＤＭＳＯ７．１ｇ、伝導性高分子ＰＥＤＯＴ／ＰＳＳ６．８４ｇ、およびポリアクリル系チキソトロープ剤０．０７ｇ（伝導性高分子１００重量部に対して１重量部）を入れて３０分間攪拌および超音波処理してＰＥＤＯＴ／ＰＳＳ伝導性高分子組成物を製造した。伝導性高分子組成物をベース部材上にスピンコートし、７０℃で３０分間オーブンを用いて乾燥させることにより、伝導性フィルムを製造した。
【００４８】
実施例２
実施例１と同様に行うが、０．１３７ｇのポリアクリル系チキソトロープ剤を入れて伝導性高分子１００重量部に対して２重量部でチキソトロープ剤の添加量を異にした。
伝導性高分子組成物をベース部材上にスピンコートし、７０℃で３０分間オーブンを用いて乾燥させることにより、伝導性フィルムを製造した。
【００４９】
実施例３
実施例１と同様に行うが、０．３４２ｇのポリアクリル系チキソトロープ剤を入れて伝導性高分子１００重量部に対して５重量部でチキソトロープ剤の添加量を異にした。
伝導性高分子組成物をベース部材上にスピンコートし、７０℃で３０分間オーブンを用いて乾燥させることにより、伝導性フィルムを製造した。
【００５０】
実施例４
実施例１と同様に行うが、０．６８４ｇのポリアクリル系チキソトロープ剤を入れて伝導性高分子１００重量部に対して１０重量部でチキソトロープ剤の添加量を異にした。
伝導性高分子組成物をベース部材上にスピンコートし、７０℃で３０分間オーブンを用いて乾燥させることにより、伝導性フィルムを製造した。
【００５１】
実施例５
実施例１と同様に行うが、３．４２ｇのポリアクリル系チキソトロープ剤を入れて伝導性高分子１００重量部に対して５０重量部でチキソトロープ剤の添加量を異にした。
伝導性高分子組成物をベース部材上にスピンコートし、７０℃で３０分間オーブンを用いて乾燥させることにより、伝導性フィルムを製造した。
【００５２】
<比較例>
実施例１と同様に行うが、ポリアクリル系チキソトロープ剤の代わりにアクリル系バインダーを０．６８４ｇ添加して伝導性高分子組成物を製造した。
伝導性高分子組成物をベース部材上にスピンコートし、７０℃で３０分間オーブンを用いて乾燥させることにより、伝導性フィルムを製造した。
【００５３】
<試験例>
実施例１〜実施例５および比較例の伝導性高分子組成物の粘度、およびそれらの伝導性高分子組成物から形成された伝導性フィルムの電気伝導度を測定した。伝導性高分子組成物の粘度はＢｒｏｏｋｆｉｅｌｄ粘度計を用いて２２℃、Ｓｐｉｎｄｌｅ：＃６３、Ｓｐｅｅｄ：６０ｒｐｍの条件で測定した。伝導性フィルムの電気伝導度の測定はＭｉｔｓｕｂｉｓｈｉ ｃｈｅｍｉｃａｌ社のＬｏｒｅｓｔａ ＥＰ ＭＣＰ−Ｔ３６０を使用した。
【００５４】
【表１】
2012146620.tif 000002
【００５５】
表１の実験データ結果値から分かるように、チキソトロープ剤を使用した場合、バインダー（比較例）より伝導性フィルムの面抵抗値が低くて電気伝導度に優れるうえ、伝導性高分子組成物の粘度が同様の水準に向上した。この際、チキソトロープ剤は伝導性高分子の重量部１００に対して２〜１０重量部で添加されたとき、伝導性高分子組成物の粘度および伝導性フィルムの電気伝導度に優れる。
【００５６】
以上、本発明を具体的な実施例に基づいて詳細に説明したが、これは本発明を具体的に説明するためのものに過ぎず、本発明による伝導性高分子組成物およびこれを用いた伝導性フィルムはこれに限定されないのは言うまでもない。本発明の技術的思想内で、当該分野における通常の知識を有する者によって多様な変形及び改良が可能であることは明白であろう。本発明の単純な変形ないし変更はいずれも本発明の範疇内に属するもので、本発明の具体的な保護範囲は特許請求範囲によって明らかになるであろう。